(57)【要約】  【課題】回転機械に用いられる滑り軸受における組み合わせ摺動部材において、断続的かつ長時間の無潤滑摺動と、土砂等スラリーを含んだ液体中、気体中及び気液混合流体中での摺動を持続する組み合わせ摺動部材が存在していなかった。  【解決手段】無潤滑滑り軸受用組み合わせ摺動部材として、回転軸スリーブ側摺動部材を、網目状炭素繊維材料を回転軸方向に積層成型させ、摺動面において炭素繊維端面が露出した低熱膨張係数の筒形網目状炭素繊維強化炭素系積層複合材とし、軸受固定側摺動部材に超硬合金、セラミックスのいずれか１つ以上を使用することにより、課題を解決するものである。  【選択図】図１
2006170239.tif 000002
【特許請求の範囲】
【請求項１】
液体中、気体中及び気液混合流体中で使用される滑り軸受における組み合わせ摺動部材にあって、回転軸スリーブ側摺動部材を、回転軸方向に網目状炭素繊維材料を積層成型させた筒形網目状炭素繊維強化炭素系積層複合材とし、その炭素繊維強化炭素系積層複合材の外周摺動面に炭素繊維端面を露出させた回転軸スリーブ側摺動部材を回転摺動自在に嵌合させる固定軸受側摺動部材に、超硬合金、セラミックスのいずれか１つ以上を用いて成ることを特徴とする滑り軸受組み合わせ摺動部材
【請求項２】
上記請求項１記載の滑り軸受組み合わせ摺動部材にあって、回転軸スリーブ側摺動部材を、積層成型する複数の網目状炭素繊維材料の繊維方向をそれぞれ任意角度ずらせて積層成型し、外周摺動面において炭素繊維端面が連続して露出するようにした筒形網目状炭素繊維強化炭素系積層複合材として成ることを特徴とする滑り軸受組み合わせ摺動部材。
【請求項３】
上記請求項１又は請求項２記載の滑り軸受組み合わせ摺動部材にあって、固定軸受側摺動部材の内周摺動面上に超硬合金製、セラミックス製のいずれか１つ以上を用いた分割型摺動部材を不連続に装着配置して成ることを特徴とする滑り軸受組み合わせ摺動部材。
【請求項４】
上記請求項１又は請求項２記載の滑り軸受組み合わせ摺動部材にあって、固定軸受側摺動部材の摺動面にセラミックス溶射皮膜を用いて成ることを特徴とする滑り軸受組み合わせ摺動部材。
【請求項５】
上記請求項１乃至請求項４記載の滑り軸受組み合わせ摺動部材にあって、回転軸スリーブ側摺動部材である筒形網目状炭素繊維強化炭素系積層複合材内に金属、セラミックスのいずれか１つ以上を含浸させて成ることを特徴とする滑り軸受組み合わせ摺動部材。
【発明の詳細な説明】
【技術分野】
【０００１】
本発明は、回転機械に用いられる滑り軸受摺動部材が、水中、土砂等スラリー中に加えて、断続的な無潤滑条件下における摺動を可能とする滑り軸受摺動部材組み合わせに関するものである。
【背景技術】
【０００２】
本発明の滑り軸受組み合わせ摺動部材に関連する先行技術文献情報としては次のものがある。
【０００３】
【特許文献１】特開昭６０−１４６９１６
【０００４】
従来の滑り軸受組み合わせ摺動部材は、軸スリーブ側／軸受外輪側の組み合わせとして金属軸スリーブ／ゴム軸受、金属軸スリーブ／樹脂軸受、超硬合金軸スリーブ／セラミックス軸受、金属軸スリーブ／黒鉛軸受、金属軸スリーブ／金属軸受等の組み合わせが用いられていた。
【０００５】
特に回転機械としてポンプを例にとると、荷液にメタノール、ガソリン等低蒸気圧の揮発性液体を扱うポンプでは軸受設置部位における潤滑液体は気化状態になるため、滑り軸受は断続的な気中運転となり、また水用ポンプであっても起動運転及び意図的な先行待機空運転を行う場合には、滑り軸受を構成する摺動部材は気体中に置かれて無潤滑摺動状態が継続することになる。このため従来の滑り軸受では無潤滑条件下となる気体中で摺動を行うとなると、摺動部のうち特に回転軸スリーブ側摺動部材における激しい発熱と回転軸スリーブ側摺動部材の膨張による回転軸スリーブ側摺動部材の外周摺動面と、固定軸受側摺動部材の内周摺動面との抱き付きにより摺動部材が速やかに破損するか、或いは、無潤滑摺動下における待機空運転により高温状態となった摺動部材に対して、急激な潤滑液体の導入に伴う熱衝撃作用により高温化した摺動部材の激しい熱衝撃破壊を生起し、また、スラリー混入条件下においては土砂スラリーによる激しい土砂摩耗現象により滑り軸受としての機能を喪失し全く使用不可能という問題点があった。
【０００６】
一般に、無潤滑摺動条件及びスラリー条件下における耐摩耗性の確保と摺動発熱の抑制には、高硬度耐摩耗材料を用い、摺動表面における表面状態を非常に滑らかにすることが重要であるが、固定軸受側摺動部材、回転軸スリーブ側摺動部材に一体ムク構造の高硬度材料を用いると、高硬度材料の特性である脆性により、材料の一部の破壊が急激な全体破壊を招くという問題を解決するに到っていない。また、セラミックス材料の急激な脆性破壊を嫌い、その代わりに軸受部材に回転方向に炭素繊維を巻きつけた炭素繊維強化複合材を用いる例も検討されているが、無潤滑摺動を一度行うと軸受材料である炭素繊維材料の析出、剥離、脱落が発生し、摺動表面性状の安定化が実現出来ておらず回転機械の安定稼働には多くの課題を残す状況にあり、要求を充たすまでに到っていない。
【発明の開示】
【発明が解決しようとする課題】
【０００７】
解決しようとする問題点は、回転機械に用いる滑り軸受における組み合わせ摺動部材において、長時間の無潤滑摺動と土砂等スラリーを含んだ液中摺動の両立を可能ならしめる組み合わせ摺動部材がなく、短時間の無潤滑摺動を可能とする硬質材料同士の組み合わせ摺動部材においても、急激な抱き付き、並びに、急激な潤滑液の流入による急激な変動負荷により、滑り軸受を形成する材料の著しい破損によって滑り軸受の機能を一気に失うことを抑止する手法が無いと言う欠点がある。そのために、滑り軸受破壊の大きな因子である温度上昇による抱き付きを遅延させるために回転軸スリーブ側の外径膨張を低く抑え、更に、無潤滑摺動を含む長期間の摺動に対する摺動面性状の安定性を有し、急激な摺動環境変化に伴う著しい破壊を伴わない組み合わせ摺動部材が求められているが、それを満足するものがない。
【０００８】
本発明の目的とするところは、気体中、液体中及び気液二相流体中とで使用される滑り軸受の摺動部材が、これらの無潤滑条件下及び高温状態からの急激な潤滑液体流入に伴う熱衝撃負荷条件下において安定した摺動特性を有する滑り軸受の組み合わせ摺動部材を提供することであり、例えば立軸ポンプにおいて荷液による潤滑を前提とした水中軸受として、軸受近傍で状態変化が発生しうる揮発性荷液潤滑が強要されるポンプ、並びに意図的な先行待機空運転を行うポンプで安定性が得られ、かつ、破壊を伴わない良好な摺動特性を有する滑り軸受組み合わせ摺動部材を提供することにある。
【課題を解決するための手段】
【０００９】
上記の目的を達するために、上記請求項１に記載の発明は、液体中、気体中及び気液混合流体中で使用される滑り軸受における組み合わせ摺動部材にあって、回転軸スリーブ側摺動部材を、網目状炭素繊維材料を回転軸方向に積層成型させた筒形網目状炭素繊維強化炭素系積層複合材とし、その炭素繊維強化炭素系積層複合材の外周摺動面に炭素繊維端面を露出させた回転軸スリーブ側摺動部材を回転自在に嵌合させる固定軸受側摺動部材に、超硬合金、セラミックスのいずれか１つ以上を用いたことを特徴とする滑り軸受組み合わせ摺動部材としたものである。
【００１０】
上記請求項２に記載の発明は、内周摺動面に超硬合金、セラミックスのいずれか１つ以上を用いた固定軸受側摺動部材に対し、その摺動部材に回転自在に嵌合させる回転軸スリーブ側摺動部材として、筒形網目状炭素繊維強化炭素系積層複合材を用い、その炭素繊維強化炭素系積層複合材を形成する際に、積み重ねる複数の網目状炭素繊維材料の繊維方向を、積み重ねる炭素繊維層毎に異なる角度に変化させて積層成型した回転軸スリーブ側摺動部材として用いたことを特徴とする滑り軸受組み合わせ摺動部材としたものである。
【００１１】
また、上記請求項３に記載の発明は、回転軸スリーブ側摺動部材の回転軸方向に網目状炭素繊維材料を積層成形させ、外周摺動面に炭素繊維端面を露出させた筒形網目状炭素繊維強化炭素系積層複合材を用いた回転軸スリーブ側摺動部材に対し、その摺動部材の外周摺動面を嵌合させる固定軸受側摺動部材として、その摺動部材の内周摺動面上に超硬合金、セラミックス材料のいずれか１つ以上を用いた摺動部材を複数分割配置したことを特徴とする滑り軸受組み合わせ摺動部材としたものである。
【００１２】
また、上記請求項４に記載の発明は、回転軸スリーブ側摺動部材の回転軸方向に網目状炭素繊維材料を積層成形させ、外周摺動面に炭素繊維端面を露出させた筒形網目状炭素繊維強化炭素系積層複合材を用いた回転軸スリーブ側摺動部材に対し、その摺動部材の外周摺動面を嵌合させる固定軸受側摺動部材として、その摺動部材の内周摺動面上にセラミックス溶射皮膜を用いたことを特徴とする滑り軸受組み合わせ摺動部材としたものである。
【００１３】
また、上記請求項５に記載の発明は、内周摺動面に超硬合金、セラミックスのいずれか１つ以上を用いた固定軸受側摺動部材に組み合わせる回転軸スリーブ側摺動部材として、その摺動部材を構成する筒形網目状炭素繊維強化炭素系積層複合材内に金属、セラミックスのいずれか１つ以上を含浸させたことを特徴とする滑り軸受組み合わせ摺動部材としたものである。
【発明の効果】
【００１４】
従来、超硬合金、セラミックス等を用いた固定軸受側摺動部材は、高硬度、高耐食性を有するが、回転軸スリーブ側摺動部材として超硬合金、セラミックス溶射金属を用いる回転軸を組み合わせると、無潤滑摺動下において硬質材料同士の強度の局部接触による凝着摩耗の発生に伴う摺動面性状の変化による摺動特性の大幅な低下や、回転軸スリーブ側摺動部材の異常な温度上昇を伴う回転軸スリーブの熱膨張による軸受隙間の喪失による抱き付き現象や、回転軸スリーブ内の金属製回転軸の熱膨脹による回転軸スリーブへの引っ張り応力負荷状態による回転軸スリーブ摺動部材料の破断、或いは連続した無潤滑摺動直後の潤滑液の急激な流入による高温化した摺動部材の急激な温度降下による熱衝撃破壊を招くといった不具合があったが、このような不具合を本発明は確実に解消できる。
【発明を実施するための最良の形態】
【００１５】
以下、本発明の実施形態を図面に従って説明する。図１は本発明の第１実施形態に係る滑り軸受組み合わせ摺動部材の展開図を示す。この組み合わせは回転機械の固定軸受側軸受ケース１の内側に固定した固定軸受側摺動部材２に超硬合金、窒化珪素（Ｓｉ３Ｎ４）、炭化珪素（ＳｉＣ）、炭化タングステン（ＷＣ）、アルミナ（Ａｌ２Ｏ３）、クロミア（ＣｒＯ２、Ｃｒ２Ｏ３）、ジルコニア（ＺｒＯ２）のセラミックスのいずれか１つを用い、この固定軸受側摺動部材２に、金属製回転軸３の外周に回転軸スリーブ側摺動部材４を一体的に固定したものを摺動自在に嵌合したものにおいて、そのスリーブ側摺動部材４はリング形網目状炭素繊維材料５、５を軸方向に積層成型させて１つの筒形炭素繊維強化成型体とした低熱膨張係数の第１筒形網目状炭素繊維強化炭素系積層複合材６を用い、上記繊維材料５の炭素繊維端面７を外周摺動面８において露出させてある。
【００１６】
上記固定軸受側摺動部材２と回転軸スリーブ側摺動部材４との組み合わせにより、無潤滑摺動下における局部接触による凝着摩耗の進行による摺動面性状の変化拡大を抑制し、回転軸スリーブ側摺動部材４の摩耗が進行しても、外周摺動面８における炭素繊維端面７が常に摺動面に存在し摺動特性の安定化が得られ、回転軸スリーブ側摺動部材４の異常な温度上昇によっても線膨張係数が低く抑えられるために抱き付きに到る時間が長くなり、仮に回転軸スリーブが破断に到る場合においても炭素繊維強化炭素系積層複合材故に破断が一気に進行することを抑制することができる。
【００１７】
従って、滑り軸受組み合わせ摺動部材において、固定軸受側摺動部材２に超硬合金、セラミックスのいずれか１つ以上を用い、回転軸スリーブ側摺動部材４として炭素繊維端面７が外周摺動面８に露出した第１筒形網目状炭素繊維強化炭素系積層複合材６を用い、その両摺動部材２、４を組み合わせたものは、従来例の組み合わせに比較して、無潤滑摺動を含む長期間の摺動に対しても、発熱による寸法変化が小さく、長時間摺動を経ても摺動面の剥離、溶融等の摺動面性状変化が生じにくく、回転軸スリーブ側摺動部材４の破断限界における材料破壊も急激に進行させない。
【００１８】
すなわち、本発明の大きな特徴は、スラリー条件下における土砂摩耗に対する耐摩耗性を確保するために、固定軸受側摺動部材２の内周摺動面に超硬合金又はセラミックスなどの高硬度材料を用い、回転軸スリーブ側摺動部材４の外周摺動面８には、高硬度材料である炭素繊維端面７を露出させると共に、回転軸スリーブ側摺動部材４の外周摺動面８に炭素繊維端面７を不連続に分散分布させており、従来用いられる回転軸スリーブ側摺動部材の外周面のような硬質平坦な摺動面を用いないところにある。
【００１９】
また、回転軸スリーブ側摺動部材４の外周摺動面８に炭素繊維端面７を不連続に露出させることにより、連続的な無潤滑摺動運転による局所的な摺動部位の凝着現象をその局部のみに留め、スラリー条件下において発生する土砂摩耗による回転軸スリーブ側摺動部材４の外周摺動面８の炭素繊維端面７に損壊が生じても、新らたな炭素繊維端面７が摺動面８に露出することによって摺動表面状態の安定性が確保でき、その摺動部材４の外周摺動面８の破壊を局部に止める点において、従来の一体ムク構造で硬質平坦な摺動面を有する高硬度材料を用いた摺動部材の不具合を確実に解消している。
【００２０】
以上のことから、清水はもちろん土砂を含むスラリー、無潤滑状態となる空気、液体の状態変化による蒸発気体が発生する揮発性液体を取り扱う回転機械の滑り軸受組み合わせ摺動部材として有用である。
【００２１】
なを、上記回転軸スリーブ側摺動部材４における第１筒形網目状炭素繊維強化炭素系積層複合材６は、その積層複合材６を積層成型するにあたって用いるリング形網目状炭素繊維材料５を異なる任意形状(例えば方形又は多角形)の網目状炭素繊維材料を用いて積層成型し、その積層成型した網目状炭素繊維強化炭素系積層複合材を機械加工によって筒形成型体とすることもできる。また、上記網目状炭素繊維材料５は布状炭素繊維材料を用いてもよい。
【００２２】
また、網目状炭素繊維材料を積層成型する際、その炭素繊維の結合母材として炭素を用いて積層成型した炭素繊維強化炭素系積層複合材としているが、この結合母材は炭素に限定されるものではなく、樹脂、金属、セラミックスの何れか１つ以上の材料を用いてもよい。いずれの積層成型によっても網目状炭素繊維材料の炭素繊維端面が摺動面に現れるようにすることが必要である。
【００２３】
また、固定軸受摺動部材２として使用するセラミックス材料は、上記窒化珪素（Ｓｉ３Ｎ４）、炭化珪素（ＳｉＣ）、炭化タングステン（ＷＣ）、アルミナ（Ａｌ２Ｏ３）、クロミア（ＣｒＯ２、Ｃｒ２Ｏ３）、ジルコニア（ＺｒＯ２）以外の硬質材料を用いてもよい。
【００２４】
図２は本発明の第２実施形態に係る滑り軸受組み合わせ摺動部材の展開図を示す。この図２のうちの図２（ａ）に示す組み合わせ摺動部材における回転軸スリーブ側摺動部材４は、複数のリング形網目状炭素繊維材料の繊維方向を問わないで積層成型した上記第1実施形態の第１筒形網目状炭素繊維強化炭素系積層複合材６の一例である。この一例の積層複合材６ａの炭素繊維材料５ａ、５ａでは繊維方向を一致させていることに対し、図２（ｂ）に示す組み合わせ摺動部材における回転軸スリーブ側摺動部材４では、複数のリング形網目状炭素繊維材料９の繊維方向を変えて積層成型した第２筒形網目状炭素繊維強化炭素系積層複合材１０を用いている。すなわち、この第２筒形網目状炭素繊維強化炭素系積層複合材１０は網目状炭素繊維材料９を積層成型する際に積み重ねるに当たって、その網目状炭素繊維材料９の繊維方向を、炭素繊維材料毎に異なる方向に変化させた炭素繊維材料９ａ、９ｂとなるようにして積層成型し、上記回転軸スリーブ側材摺動部材４となる例示の第１筒形網目状炭素繊維強化炭素系積層複合材６の外周摺動面８に露出する炭素繊維端面７の上記炭素繊維端面形状よりも、回転軸スリーブ側摺動部材４となる第２筒形網目状炭素繊維強化炭素系積層複合材１０の炭素繊維端面１１の炭素繊維端面形状を外周摺動面１２全体に、より不規則に分散分布する構造となるようにしたものである。更に、網目状炭素繊維材料９の積層過程において、炭素繊維の並ぶ方向が同一方向である場合、上記第１の炭素繊維強化炭素系積層複合材６ａのように網目状炭素繊維５ａが積層成型されて得られた外周摺動面８ａは、炭素繊維端面７ａと摺動面の為す角度が摺動面の垂直方向毎に固定されるが、積層された網目状炭素繊維材料９における炭素繊維配置方向が積層単位毎に異なっていれば、外周摺動面１２全体における摺動面から露出した炭素繊維端面１１、及び、その炭素繊維端面１１と外周摺動面１２との為す角度がより一層拡散し、回転軸スリーブ側摺動部材４における材料の方向性による弊害を解消し、安定性と耐破壊性を一層向上させることができる。
【００２５】
なお、回転軸スリーブ側摺動部材４として用いる第２筒形網目状炭素繊維強化炭素系積層複合材１０の網目状炭素繊維材料９を任意角度毎ずらして積層する場合，ずらす角度は等間隔、不等間隔のいずれかとし、回転軸スリーブ側摺動部材の外周摺動面に炭素繊維端面が分布して現れるようにすればよい。
【００２６】
図３は本発明の第３実施形態に係る滑り軸受組み合わせ摺動部材における固定軸側摺動部材の一部切断斜視図を示す。この固定軸受側摺動部材は従来の固定軸受側摺動部材における連続した無潤滑摺動による軸受隙間の喪失にともなう抱き付き状態において、抱き付きによる破壊が固定軸受側摺動部材全体に及ぶことを防止するためのものでる。
【００２７】
すなわち、回転軸スリーブ側摺動部材の摺動発熱による熱膨張に伴う軸受隙間の喪失、抱き付き現象は、固定軸受側摺動部材の接触局部に対して激しい凝着と熱衝撃を与えるために、脆性材料である超硬合金又はセラミックス製固定軸受側摺動部材に生じた欠陥は材料全体に及ぶ。抱き付き現象による固定軸受側摺動部材に作用する欠陥を、凝着の発生した摺動部局部に留めるため、固定軸受側摺動部材を分割構造としたものである。
【００２８】
言い換えれば、無潤滑摺動において生じる局部的な異常負荷による材料破壊の進行を、固定軸受側摺動部材全体に及ぶことを抑制しようとするものであり、固定軸受側摺動部材を分割したものである。すなわち、固定軸受側軸受ケース１３の内周軸方向に形成した所定間隔の溝１３ａにセラミックス製分割型動部材１４を一体的に嵌合したことにより、局部における材料破壊を摺動部材１４の一部のみに抑えることができる。
【００２９】
図４は本発明の第４実施形態に係る滑り軸受の組み合わせ摺動部材における固定軸受側摺動部材の一部切断斜視図を示す。この固定軸受側摺動部材は固定軸受側軸受ケース１５の内周面１５ａにセラミックス溶射皮膜製摺動部材１６を溶射処理によって溶着したものであり、固定軸受側軸受ケース１５の内周面１５ａに上記溶射処理をほどこしたものは、無潤滑摺動による固定軸受側軸受内径の発熱による膨脹量を、より大きな線膨張係数をもつ固定軸受側軸受ケース１５によって吸収することにより、回転軸スリーブ外径の膨脹による抱き付きを遅延させ、連続的な無潤滑摺動における抱き付きに至る時間を延長することができる。更に、固定軸受側摺動部材としてムク材料である超硬合金又はセラミックスを用いる場合に比較して、溶射処理によって摺動面を造るコストは大幅に低減できる。
【００３０】
図５は本発明の第５実施形態に係る滑り軸受の組み合わせ摺動部材における回転軸受側摺動部材の拡大展開図を示す。この回転軸スリーブ側摺動部材４である第３筒形網目状炭素繊維強化炭素系積層複合材１７は、その繊維強化炭素系積層複合材内に金属を含浸させるものである。すなわち、回転軸スリーブ側摺動部材４を構成する軸方向に積層形成した網目状炭素繊維５の間隙に含浸金属１８を充填したものである。その金属含浸によって無潤滑摺動下における回転軸スリーブ側摺動部材４の寸法安定性を簡単容易に確保することができる。
【００３１】
従来、無潤滑摺動によって最も高温となる回転軸スリーブは、その線膨張係数に従った外径の拡大によって滑り軸受の抱き付き状態に到るが、元来緻密体でない炭素繊維強化炭素系複合材料は、摺動表面における発熱が回転軸スリーブ材料全体に行き渡りにくく、その摺動表面における寸法変化と熱負荷によって滑り軸受は抱き付き状態に到る。そこで本発明の回転軸スリーブ側摺動部材４は網目状炭素繊維強化炭素系積層複合材１７内に金属１８を含浸させることにより、その繊維強化炭素系積層複合材料１７の外周摺動面１９における炭素繊維端面２０部の発熱を速やかに回転軸スリーブ側摺動部材４全体に伝え、回転軸スリーブ側摺動部材４全体の熱容量を増加させて温度上昇を緩やかにすることができる。
【００３２】
なお、上記網目状炭素繊維強化炭素系積層複合材１７に含浸させる金属１８は、固定軸受側摺動部材２である超硬合金又はセラミックスと凝着摩耗を引き起こさない金属を用いる。
【００３３】
図６は本発明の第６実施形態（第５実施形態の付随）に係る滑り軸受組み合わせ摺動部材の展開図を示す。この組み合わせ摺動部材は固定軸受側摺動部材として、固定軸受側軸受ケース１３の内周にセラミックス製分割型摺動部材１４を不連続に分割配置し、その摺動部材１４にはタングステンカーバイド（ＷＣ）セラミックスを用いる。一方、それに組み合わせる回転軸スリーブ側摺動部材４として、網目状炭素繊維部材９の繊維方向を任意の異なる方向で積層成型した第４筒形網目状炭素繊維強化炭素系積層複合材２１を用いている。この炭素繊維強化炭素系積層複合材２１に対して含浸金属１８を充填したものである。
【００３４】
したがって、この第４筒形網目状炭素繊維強化炭素系積層複合材２１は、上記第２筒形網目状炭素繊維強化炭素系積層複合材１０の特長と第３筒形網目状炭素繊維強化炭素系積層複合材１７の特長を合わせもった滑り軸受組み合わせ摺動部材として実用的に極めて優れている。
【００３５】
ここに、上記図１乃至図６に開示した本発明の滑り軸受組み合わせ摺動部材を、図７の縦型渦巻ポンプおよび図８の縦型斜流ポンプにそれぞれ実施した場合の有用性について説明する。
【００３６】
先ず、図７に示す縦型渦巻ポンプ２２においては、上記本発明の滑り軸受組み合わせ摺動部材を、インペラシャフト２３をポンプケーシング２４内部で支える荷液潤滑型滑り軸受２５として使用している。本来、この渦巻ポンプ２２は運転中に滑り軸受設置部位の圧力が減圧状態となるが、この種の渦巻ポンプを精製油搬送用のプロセスポンプやタンカーの荷役ポンプポンプのように高い吐出圧力が必要で、取り扱う液体がガソリン、ナフサ、アセトン、メタノール等の潤滑液体が気化する低蒸気圧の揮発性液体で使用する場合には、ポンプ内羽根車の入口近傍における回転軸付近が断続的な気化状態となることから、滑り軸受には非常に高い無潤滑摺動特性を要求されていたが、本発明によってこの問題を解消することができた。
【００３７】
すなわち、本発明による無潤滑滑り軸受用組み合わせ摺動部材を上記ポンプをはじめとする回転機械の滑り軸受に適用すれば、優れた無潤滑摺動特性、耐熱衝撃性、耐摩耗性を確保でき、通常運転環境において無潤滑摺動等の危険性を持ちながら使用されている回転機械に大きな信頼性を与えることができる。
【００３８】
その他の用途に用いた本発明の滑り軸受用組み合わせ摺動部材としては、図８に示すように土砂スラリー等を取り扱う縦型の斜流ポンプ２６に用いる。この斜流ポンプ２６では、ポンプ内水位が上昇する迄に気中無潤滑運転に曝される部位となるインペラシャフト２７の中間軸受設置部位２８に優れた無潤滑摺動特性、耐熱衝撃性、耐摩耗性を持つ本発明の滑り軸受組み合わせ摺動部材を中間軸受２９として装着すると、潤滑用の注水装置が不要になり、また、長時間の土砂摩耗に曝されるインペラ保持部３０に、本発明の滑り軸受組み合わせ摺動部材を下部軸受３１として装着することにより、土砂スラリー潤滑条件下で使用する上記下部軸受３１の耐磨耗性を充分に確保できるようにできた。
【００３９】
特に長時間の無潤滑摺動特性を確保することは、前述した先行待機空運転が強要されるポンプにおける先行待機許容時間の長時間化、先行待機空運転中における滑り軸受機能喪失の抑止に大きな効果を与えることが可能となる。
【００４０】
このような先行待機空運転が強要されるポンプの用途としては都市防災用の排水ポンプがある。このポンプは都市洪水を防止するために地下に設置される雨水タンク内の排水を迅速に行うため、雨水タンク内水位が極めて低い状態においてもポンプは先行待機空運転が行われるために、ポンプ内に用いられる滑り軸受には極めて高い無潤滑摺動特性と、雨水タンク内水位の急激な上昇によって高温化した滑り軸受に作用する熱衝撃に耐えうる耐熱衝撃性が必要とされる。
【００４１】
更に公共性を有する設備に用いられるポンプ故に求められる非常に大きな信頼性を、本発明による滑り軸受用組み合わせ摺動部材は急激に破壊が進行しないという特長によって確保することが可能となる。 
【００４２】
それ以外の用途としては、極低温下で使用され潤滑媒体の供給が困難な部位で使用されるポンプ、電動機、スクリュー向けの滑り軸受として、或いは減圧環境となる雰囲気で使用されるポンプ、電動機、スクリュー向けの滑り軸受としての適用可能性を有する。
【００４３】
ここに、本発明の軸受組み合わせ摺動部材の実用性を明らかにするために行った滑り軸受摺動部材の摺動実験装置および試験内容について説明する。
【００４４】
図９は本発明の軸受組み合わせ摺動部材における滑り軸受摺動部材の摺動実験装置を示す。この実験装置によって行った試験は、既存する様々な組み合わせ摺動部材を用い、清水雰囲気、スラリー雰囲気、無潤滑雰囲気及び無潤滑域から急激な潤滑液流入を繰り返し行う使用環境下での、摺動特性と破壊形態を調査した。その結果、本発明の滑り軸受組み合わせ摺動部材によるものが非常に優れていることが判明した。
【００４５】
すなわち、縦型の滑り軸受実験装置３２は上部の電動機３３によってトルク検出器３４を介して回転軸３５が回転するようにしてある。上記回転軸３５は上部軸受３４と下部供試軸受３７によって回転自在に保持している。その下部供試軸受３７の摺動部位には、回転軸３５に着脱自在に固定した供試回転軸スリーブ３８が摺動回転できるように挿入してある。上部軸受３６と下部供試軸受３７の中間位置には偏芯荷重発生用円板４０を装着しており、この円板４０には振れ回り荷重を発生させるための偏芯おもり４１が半径方向に調節移動自在に固定してある。この偏芯おもり４１を取り付けた円板４０を上記回転軸３５と共に回転させることによって、下部供試軸受３７に振れ回りの軸受荷重を与える構造としてある。
【００４６】
また、上記下部供試軸受３７は前後左右に移動自在の供試軸受設置箱３９内に取外し自在に固定しており、その供試軸受設置箱３９を一方向から加圧する拘束用の油圧ライン４２により、下部供試軸受３７に対して半径方向荷重を加えるようにしてある。また、供試軸受設置箱３９の両端には振れ回りラジアル荷重計測用に左側ロードセル４３および右側ロ−ドセル４４を設置して軸受荷重を計測するようにしてある。さらに、下部供試軸受３７の摺動状態を把握するために、上記左右のロードセル４３、４４による計測荷重、トルク検出器３４による負荷トルクの他に、下部供試軸受３７の近傍における回転軸３５の振れ回り変位を計測するための変位計４５、供試軸受設置箱３９の振動加速度を計測するための振動加速度計４６、供試軸受設置箱３９内に設置された下部供試軸受３７内部の各部温度計測用の上部温度計４７，および下部温度計４８がそれぞれ設置してある。さらに供試軸受設置箱３９には、スラリー等潤滑媒体の供給ライン４９を接続してある。
【００４７】
この滑り軸実試験装置３１によって行った摺動試験においては、下部供試軸受は内径１００ミリメートル、摺動長さ６０ミリメートルの部位での回転摺動を行い、摺動面圧０．２ＭＰａ×摺動速度６ｍ／ｓｅｃの無潤滑摺動による抱き付き限界時間の計測と限界時破壊形態の確認試験によって得られたデータを下記表１に示す。
【００４８】
【表１】
2006170239.tif 000003
【００４９】
また、摺動面圧０．０７５ＭＰａ×摺動速度６ｍ／ｓｅｃの摺動条件下において、１サイクルを１時間の無潤滑摺動を連続で行い、回転軸の回転を止めることなく潤滑液としてスラリーを急速流入させスラリー潤滑摺動を、１時間継続する摺動試験を繰り返す断続的無潤滑摺動試験による耐久性の評価を行った。この試験によって得られた抱き付き限界時間の計測と限界時破壊形態の確認試験によって得たデータを下記表２に示す。
【００５０】
【表２】
2006170239.tif 000004
【００５１】
使用した材料の材質等は次の通りである。
軸スリーブ側としての炭素繊維強化炭素系複合材料は、本発明による網目状炭素繊維材料を軸スリーブの軸方向に積層成型した筒型網目状炭素繊維強化炭素系積層複合材（表内略称：積層繊維）、従来の炭素繊維糸を軸スリーブの回転方向に巻き上げて成形した炭素繊維糸複合材料（表内略称：糸巻繊維）、並びに、炭素繊維布を軸スリーブの回転方向に巻き上げて成形した炭素繊維布複合材料（表内略称：板巻繊維）の３種類である。
【００５２】
また、従来から用いられている軸スリーブ側超硬合金は、９０％のＷＣを含有し残部にＮｉを含有する非磁性超硬合金（軸スリーブ肉厚として６ミリメートル、１４ミリメートル）の２種類
【００５３】
上記表１並びに表２うちの記号ＡからＨが本発明の滑り軸受用摺動部材組み合わせであり、記号ＩからＱが従来の摺動部材の組み合わせである。
【００５４】
なお、上記表1及び表２の評価欄の記号は、
◎：上記試験の結果：上記液体、気体、気液混合流体に最も効果的に実用可能。
○：上記試験の結果：上記液体，気体，気液混合流体に通常に実用可能
△：上記試験の結果：上記液体，気体，気液混合流体の条件次第で実用可能
×：上記試験の結果：実用不可能
を意味し、摩擦係数、耐摩耗性、材料破壊特性の因子を異常抱き付き状態再現試験、無潤滑断続運転試験によって総合的に評価した結果を示すものである。
【００５５】
なお、滑り軸受用組み合わせ摺動部材は、上記表１および表２で評価したもの以外の一般的なゴム軸受、樹脂軸受等についても多数の評価試験を行ったが、これらのデータは省略した。
【００５６】
図１０は上記表１記載の条件での試験データグラフで、横軸に摺動時間、縦軸に振れ回り回転軸の軸変位量をとったものであり、この表１のうちから、本発明の固定軸受側摺動部材に分割型タングステンカーバイドセラミックス（ＷＣ）を用いて、回転軸スリーブ側摺動部材には網目状炭素繊維材料を積層成型して金属含浸を施した筒形網目状炭素繊維強化炭素系積層複合材を組み合わせた非常に優れた記号Ａのもの、従来の固定軸受側摺動部材に摺動方向と平行に炭素繊維糸を巻き上げて成型したものを用いて、回転軸スリーブ側摺動部材には超硬合金を組み合わせた記号Ｊのもの、固定軸受側摺動部材には分割型タングステンカーバイドセラミックスを用いて、回転軸スリーブ側摺動部材に摺動方向と平行に炭素繊維糸を巻き上げて成型したものを組み合わせた記号Ｋのもの、固定軸受側摺動部材に分割型タングステンカーバイドセラミックスを用いて、回転軸スリーブ側摺動部材に超硬合金を組み合わせた記号Ｎのもの、および、固定軸受側摺動部材に一体円筒構造のシリコンカーバイドセラミックスを用いて、回転軸スリーブ側摺動部材に超硬合金を組み合わせた記号Ｐのものを選んで比較したものである。
【００５７】
硬質材料同士を組み合わせ摺動部材として選んだ記号Ｎ、並びに記号Ｐでは、短時間の内に抱き付き状態に至る。組み合わせ摺動部材の内、一方に炭素繊維強化炭素系複合材を選んだ記号Ａ、記号Ｊ、記号Ｋのものは、比較的長時間の無潤滑摺動を実現している。しかし、摺動面において摺動方向と同方向に炭素繊維が露出した記号Ｊ、並びに記号Ｋのものは、軸受隙間を示す振れ回り回転軸変位量の減少が、突発的かつ急激に発生することを確認した。試験後における摺動部材は、記号Ｊ、並びに記号Ｋで用いた炭素繊維強化炭素系複合材の炭素繊維の剥離が確認され、損傷を受けた摺動部材は再使用不可能であることを確認した。
【００５８】
この比較から、無潤滑摺動においては局所的な接触を繰り返すことから、無潤滑摺動条件下での固定軸受側摺動面と回転軸スリーブ側摺動面の種々の摺動形態により、摺動における疲労を受ける局所を分散化することが摺動特性の安定化に有効に作用することが判った。このことによって摩耗が進行しても摺動面の性状に変化を与えないためには、本発明のように摩耗が進行しても炭素繊維端面が摺動面に露出する構造とすることが望ましい。反面、摺動方向と平行に炭素繊維が巻き上げられている構造では、無潤滑摺動下において作用する応力が繊維を緩める方向に作用するために、長期間の無潤滑摺動には適していないということが明らかとなった。
【００５９】
このように様々な摺動部材の組み合わせの内、固定軸受側摺動部材に硬質セラミックス材料を選定し、回転軸スリーブ側摺動部材に、炭素繊維端面が露出した摺動部材を選定した組み合わせは、他の形態の組み合わせ摺動部材に比較して摺動状態の変化が微小であり、無潤滑摺動の継続によって引き起こされる固定軸受側摺動材部内周面と回転軸スリーブ側摺動部材外周面の抱き付きに至った後の状態も、摺動材料の著しい損傷を引き起こさないという特長を有している。
【００６０】
図１１は前記表２記載の条件での試験データグラフで、横軸に運転時間、縦軸に振れ回り回転軸変位量をとったものであり、表２のうち、特に優れた固定軸受側摺動部材に分割型タングステンカーバイドセラミックスを用い、回転軸スリーブ側摺動部材に網目状炭素繊維材料を積層成型して金属含浸を施した筒形網目状炭素繊維強化炭素系積層複合材を組み合わせた記号Ａのもの、固定軸受側摺動部材に摺動方向と平行に炭素繊維糸を巻き上げて成型したものを用い、回転軸スリーブ側摺動部材には超硬合金を組み合わせた記号Ｊのもの、固定軸受側摺動部材に分割型タングステンカーバイドセラミックスを用い、回転軸スリーブ側摺動材に摺動方向と平行に炭素繊維糸を巻き上げて成型したものを組み合わせた記号Ｋのもの、固定軸受側摺動部材に分割型タングステンカーバイドセラミックスを用い、回転軸スリーブ側摺動材には超硬合金を組み合わせた記号Ｎのもの、固定軸受側摺動部材に一体円筒構造のシリコンカーバイドセラミックスを用い、回転軸スリーブ側摺動部材には超硬合金を組み合わせた記号Ｐのものを選び比較したものである。
【００６１】
この実験では、前項の実験に比較して軽荷重による無潤滑摺動を最初に行い、その後スラリー摺動を継続して行うことを繰り返し行うものであるが、回転軸スリーブ側摺動部材に超硬合金を用いたものの多くは、実験開始段階における無潤滑摺動によって破損し実験を継続することが不可能となることが判明した。
【００６２】
回転軸スリーブ側摺動部材に超硬合金を用い、実験における無潤滑摺動を唯一可能とした記号Ｊによる組み合わせ摺動部材は、軽荷重条件化における無潤滑摺動に耐えうるが、無潤滑摺動後に継続して行った珪砂スラリー潤滑による土砂摩耗現象により、試験完了時点において固定側軸受内径が摩耗によって大きく拡大することとなった。土砂摩耗現象により軸受内外径隙間が拡大する挙動は、回転軸スリーブ側摺動部材に摺動方向と同方向に炭素繊維が露出した記号Ｋによる組み合わせ摺動部材でも確認でき、試験後における摺動部材の損傷状況の確認でも、摺動方向と平行に存在する炭素繊維が剥離させられており、損傷を受けた摺動部材は再使用不可能となる。
【００６３】
このように、本発明による固定軸受側摺動部材に超硬合金又はセラミックス製硬質材料を用い、回転軸スリーブ側には網目状炭素繊維材料を積層成型した筒形網目状炭素繊維強化炭素系積層複合材を用いた摺動部材の組み合わせは、珪砂スラリーによる土砂摩耗に対する耐摩耗性はもちろん、連続的な熱衝撃負荷状態においても極めて安定的な挙動を示し、断続運転後の材料状態もほぼ完全に初期の状態を保ち、破壊の形態も緩やかな摩耗の進行に抑えられることを確認した。
【００６４】
なお、固定軸受側摺動部材に摺動方向に炭素繊維糸を巻き上げて成型した炭素繊維糸強化炭素系複合材を用い、回転軸スリーブ側に網目状炭素繊維強化炭素系積層複合材を用いた従来の組み合わせ摺動部材では、表１中の記号Ｉによる結果から明らかなように摺動表面における面状態が固定軸受側、回転軸スリーブ側共に滑らかでないことによる異常な摩擦係数による発熱と抱き付きによって、早期の段階で滑り軸受が機能を失うことを確認した。
【００６５】
無潤滑摺動を含む評価試験によって破壊した各種材料の分析から、滑り軸受における固定軸受及び回転軸スリーブの破壊形態を評価すれば、摺動部材は摩耗が穏やかに進行するのとは異なり、固定軸受側摺動部材の破損は、抱き付き時における局部的凝着（焼き付き）による熱衝撃によるものであり、回転軸スリーブ側摺動部材の破損は、異常温度上昇による軸スリーブ内金属軸の熱膨張による回転軸スリーブへの引っ張り応力負荷による破断、摺動方向に巻かれた炭素繊維の剥離、無潤滑摺動状態による摺動表面における凝着摩耗による形状喪失によるものであることを確認した。
【００６６】
本発明による滑り軸受用組み合わせ摺動部材は、旧来の滑り軸受用組み合わせ摺動部材に比較して、高荷重摺動条件下においても非常に長い無潤滑摺動状態の維持を可能とし、無潤滑摺動と液中摺動の繰り返しによる材料破壊を抑制し、無潤滑摺動条件及びスラリー条件を含む長時間の摺動においても摩耗の進行が極めて緩やかであり、固定軸受側摺動内周面と回転軸スリーブ側摺動外周面の抱き付き状態に到達する際の摺動部材の破壊が、滑り軸受全体の破壊に及ばないことを確認した。
【００６７】
以上のように本発明による滑り軸受組み合わせ摺動部材では、このように無潤滑条件下或いは土砂等スラリーを有する液中及び断続的に無潤滑状態が発生する条件下においても、安定的な摺動挙動を示し、回転機械の即時停止を誘発するような大規模で急激な破壊挙動を示すことのない性質を有していることが明らかとなり、本発明による滑り軸受組み合わせ摺動部材を用いることは、滑り軸受の信頼性の向上に大きな効果を発揮する。更に旧来の注水装置が必要不可欠な立軸ポンプにおける注水装置の省略等にも非常に大きな性能的優位性を付与することが可能となるものである。
【００６８】
本発明による組み合わせ摺動部材は、潤滑機構の中に流体が存在しないことを前提に、低い摩擦係数による摺動発熱の抑制を計り、軸受隙間を長期間安定的に確保することを可能とするものである。本発明による組み合わせ摺動部材を産業機械に適用する場合、摺動部分における冷却手段を従来の流体軸受のように大きな冷却能力を確保する潤滑液体による冷却に頼る必要性が生じないことから、強制空冷を施すか、或いは滑り軸受における放熱を促進する機構等の他の簡便な冷却手法を援用して、摺動部分における発熱を奪う手法を確保することで、完全な無液気中摺動滑り軸受を実現することが可能となる。数多くの産業機械に適用される滑り軸受において流体潤滑を行う設備類の省略が可能となるもので回転機械類全般に対して大きな経済的効果をもたらす。
【図面の簡単な説明】
【００６９】
【図１】本発明の第１実施形態を示す滑り軸受組み合わせ摺動部材の展開図
【図２】炭素繊維材料を積層成型した回転軸スリーブ側摺動部材の展開図
【図３】超硬合金又はセラミックス分割型の固定軸受側摺動部材の一部切断斜視図
【図４】セラミックス溶射型の固定軸受側摺動部材の一部切断斜視図
【図５】金属を含浸した積層複合部材による回転軸スリーブ側摺動部材の展開図
【図６】第６実施形態を示す滑り軸受組み合わせ摺動部材の展開図
【図７】本発明の滑り軸受組み合わせ摺動部材を用いた渦巻ポンプの縦断側面図
【図８】本発明の滑り軸受組み合わせ摺動部材を用いた縦型斜流ポンプの縦断側面図
【図９】本発明の有効性を実証するための滑り軸受摺動実験装置の一部切断側面図
【図１０】無潤滑摺動試験のデータグラフ
【図１１】無潤滑−スラリー含有水潤滑サイクル試験のデータグラフ
【符号の説明】
【００７０】
１    固定軸受側ケース
２    固定軸受側摺動部材
３    金属製回転軸
４    回転軸スリーブ側摺動部材
５    リング形網目状炭素繊維材料
６    第１筒形網目状炭素繊維強化積層複合材
７    第１筒形網目状炭素繊維強化積層複合材の炭素繊維端面
８    第１筒形網目状炭素繊維強化積層複合材の外周摺動面
５ａ  第１筒形網目状炭素繊維強化積層複合材のリング形網目状炭素繊維材料
６ａ  繊維方向を一致させた第１筒形網目状炭素繊維強化積層複合材
７ａ    繊維方向を一致させた第１筒形網目状炭素繊維強化積層複合材の炭素繊維端面
８ａ    繊維方向を一致させた第１筒形網目状炭素繊維強化積層複合材の外周摺動面
９、９ａ、９ｂ  第２筒形網目状炭素繊維強化積層複合材のリング形網目状炭素繊維材料
１０    第２筒形網目状炭素繊維強化積層複合材
１１    第２筒形網目状炭素繊維強化積層複合材の炭素繊維端面
１２    第２筒形網目状炭素繊維強化積層複合材の外周摺動面
１３    分割型摺動部材を保持する固定軸受側ケース
１３ａ  分割型摺動部材を保持する固定軸受側ケースの溝
１４    分割型摺動部材
１５    溶射皮膜製摺動部材を保持する固定軸受側ケース
１５ａ  溶射皮膜製摺動部材を保持する固定軸受側ケースの内周面
１６    溶射皮膜製摺動部材
１７    第３筒形網目状炭素繊維強化積層複合材
１８    含浸金属
１９    第３筒形網目状炭素繊維強化積層複合材の外周摺動面
２０    第３筒形網目状炭素繊維強化積層複合材の炭素繊維端面
２１    第４筒形網目状炭素繊維強化積層複合材
２２    縦型渦巻きポンプ
２３    縦型渦巻きポンプのインペラシャフト
２４    縦型渦巻きポンプのケーシング
２５    縦型渦巻きポンプの滑り軸受
２６    縦型斜流ポンプ
２７    縦型斜流ポンプのインペラシャフト
２８    縦型斜流ポンプの中間軸受設置部位
２９    縦型斜流ポンプの中間滑り軸受
３０    縦型斜流ポンプのインペラ保持部
３１    縦型斜流ポンプの下部滑り軸受
３２    滑り軸受実験装置
３３    電動機
３４    トルク検出器
３５    回転軸
３６    上部軸受
３７    下部供試軸受
３８    供試回転軸スリーブ
３９    供試軸受設置箱
４０    偏芯荷重発生用円板
４１    偏芯おもり
４２    拘束用油圧ライン
４３    左側ロードセル
４４    右側ロードセル
４５    軸変位計
４６    振動加速度計
４７    上部温度計
４８    下部温度計
４９    潤滑媒体供給ライン
【図１】
2006170239.tif 000005
【図２】
2006170239.tif 000006
【図３】
2006170239.tif 000007
【図４】
2006170239.tif 000008
【図５】
2006170239.tif 000009
【図６】
2006170239.tif 000010
【図７】
2006170239.tif 000011
【図８】
2006170239.tif 000012
【図９】
2006170239.tif 000013
【図１０】
2006170239.tif 000014
【図１１】
2006170239.tif 000015